(57)【特許請求の範囲】
【請求項１】
絶縁板の表主面に半導体素子を実装する表金属パターンが、裏主面に裏金属パターンが夫々一体的に形成された絶縁基板を、金属ベース板の主面に形成され、先端にリング状の第１の平坦面を有しその高さが相互に等しい複数の突起における前記第１の平坦面に載置し、前記裏金属パターンと前記主面の間を半田付けする半導体装置の製造装置において、前記主面を押圧する突起部と、該突起部の根元周縁に形成した第２の平坦面とを有し、前記突起部を前記主面に押圧してめり込ませることにより前記根元周縁の近傍にてリング状に隆起した前記主面の隆起高さを前記第２の平坦面で規制して加工する加工手段とを備えたことを特徴とする半導体装置の製造装置。
【請求項２】
加工手段は、前記主面に対向配設された対向面を有し、該対向面を前記主面に当接させ、加工完了となるようにしたことを特徴とする請求項１に記載の半導体装置の製造装置。
【請求項３】
加工手段の突起部はその根元周縁が先端部よりも大きな略円錐台状に形成したことを特徴とする請求項１に記載の半導体装置の製造装置。
【請求項４】
金属ベース板と、絶縁板の表主面に半導体素子を実装する表金属パターンを、裏主面に裏金属パターンを夫々一体的に形成した絶縁基板とを準備する工程と、前記金属ベース板の主面に、先端にリング状の第１の平坦面を有する突起を形成加工する工程と、前記突起に前記裏金属パターンを載置し該裏金属パターンを前記主面に半田付けする工程とからなる半導体装置の製造方法において、前記主面にめり込み前記突起を形成する突起部と、該突起部の根元全周縁に形成された第２の平坦面とを有する加工ヘッドにおける前記突起部を前記主面にめり込ませ前記突起を形成する時に、該突起の先端を前記第２の平坦面に当て、該突起の先端にリング状の前記第１の平坦面を形成するようにしたことを特徴とする半導体装置の製造方法。
【請求項５】
金属ベース板と、絶縁板の表主面に半導体素子を実装する表金属パターンを、裏主面に裏金属パターンを夫々一体的に形成した絶縁基板とを準備する工程と、前記金属ベース板の主面に、先端にリング状の第１の平坦面を有する突起を形成加工する工程と、前記突起に前記裏金属パターンを載置し該裏金属パターンを前記主面に半田付けする工程とからなる半導体装置の製造方法において、前記主面にめり込み前記突起を形成する突起部と、該突起部の根元全周縁に形成された第２の平坦面とを有する加工ヘッドにおける前記突起部を前記主面にめり込ませ前記突起を形成する時に、該突起の先端を前記第２の平坦面に当て、該突起の先端にリング状の第１の平坦面を形成すると共に、前記第１の平坦面とは別に前記主面と対向する対向面を前記主面に当接させ、前記めり込み量を規制することを特徴とする半導体装置
の製造方法。
【発明の詳細な説明】
【０００１】
【発明の属する技術分野】
この発明は、金属ベース板と絶縁基板との半田接合面に複数の突起を形成することにより、所定厚さの半田層を形成した半導体装置の製造方法並びに製造装置に関するものである。
【０００２】
【従来の技術】
図６は従来の半導体装置としてのパワーモジュールの主要部を構成する絶縁基板部を示す図であり、図６Ａはその平面図、図６Ｂは断面図である。また、図７は図６に示した絶縁基板を用いた従来のパワーモジュールを示す断面図である。図６において、１は金属ベース板、２は金属ベース板１の一方の主面１ａに載置され、半田付けされた絶縁基板であり、セラミック製の絶縁板２Ａと、その表主面に備えた表金属パターン２ａ、２ｂと、裏主面に備えた裏金属パターン２ｃとにより構成され、裏金属パターン２ｃと主面１ａとが半田４で接合されていると共に、表金属パターン２ａに半導体素子３が載置され、半田４Ａで接合されている。
【０００３】
また、図７に示したパワーモジュールにおいて、５は樹脂ケース、６は樹脂ケース５にインサートされた外部接続用の電極端子であり、電極端子６における樹脂ケース５の内側に露出した端部６ａが半田７で絶縁基板２の表金属パターン２ｂに半田付けされると共に、金属ベース板１の端縁１ｂが樹脂ケース５の開口端に嵌合され、接着剤８で接着されている。即ち、絶縁基板２と金属ベース板１との半田付け工程の後工程において、樹脂ケース５が接着剤８で金属ベース板１に接合される際に、端部６ａも半田４より融点の低い半田７で表金属パターン２ｂに半田接合される。
【０００４】
従来の半導体装置においては、金属ベース板１の主面１ａと絶縁基板２の裏金属パターン２ｃとを半田４で接合するに際して、絶縁基板２の面内重量アンバランス、前記接合のための接合装置（図示せず）の水平度、主面１ａ及び裏金属パターン２ｃの半田濡れ性のバラツキ等により、図６Ｂに示すごとく、半田４の厚みが不均一の状態で、即ち、金属ベース板１の主面１ａに対して絶縁基板２が傾いた状態で、絶縁基板２が主面１ａに接合されることがあった。
【０００５】
また、半田４の層厚が均一に形成できたとしても、後工程で、電極端子６の端部６ａを表金属パターン２ｂに半田７を用いて半田付けする際に、この半田付けが加温環境にて行われるために、絶縁基板２と金属ベース板１とを既に接合している半田４が再溶融若しくは再軟化した状態となり、この状態で、電極端子６の一方の端部６ａによる押圧力で絶縁基板２が押圧され、図７に示すごとく、端部６ａで押圧された側の半田４の層厚が半導体素子３を載置された側よりも薄くなると共に、絶縁基板２の端縁側に半田４のはみ出し部４ａが生じ、絶縁沿面距離不足を招くことがあった。
【０００６】
このように、半田４の層厚が不均一な状態において、半導体素子３がＯＮ、ＯＦＦのスイッチング動作を繰返すと、このＯＮ、ＯＦＦ動作に伴なう熱変動が生じ、金属ベース板１と絶縁基板２との線膨張係数の差により、半田４に熱応力が繰返し作用し、半田４に生じた半田クラックが成長することがあった。
【０００７】
図５は、ヒートサイクル数をパラメータとした半田厚さと半田クラック長さとの関係を示す図である。図５から明らかのごとく、半田４に熱応力が繰返し作用すると半田厚さの薄い部分における半田クラックの成長が大きく、熱放散性の低下を招き、遂には半導体素子３の特性不良に至る。一方、故意に半田４の層厚を厚くしても、熱抵抗の増大或いは熱放散性の低下を招く。
【０００８】
図８は、別の従来例の絶縁基板部を示す断面図である。この従来例では、一定の半田厚さを確保すべく、金属ベース板１の主面１ａに、主面１ａよりも突出した複数の突起１ｂが形成されており、これらの突起１ｂの上に絶縁基板２が載置され、主面１ａと裏金属パターン２ｃとの隙間に半田４を満たした状態で接合されている。
【０００９】
この従来例では、突起１ｂの存在により、半田クラックが発生し易い極端に薄い半田層は発生しないが、複数の突起１ｂの高さを均一にコントロールすることが難しく、また、図８に示されたごとく、複数の突起１ｂが円錐状の突起であれば、軽い衝突等の外力により突起１ｂの先端が変形し易くてその突出高さを一定値に保持困難であり、結果として、複数の突起１ｂの高さのバラツキにより、均一な厚さの半田層が得られ難い。
【００１０】
さらに、外力により変形し易い突起１ｂを備えた金属ベース板１は、半田接合時の基板のズレ修正や、ボイド排出の為のスクラブ作業がし難い。
【００１１】
【発明が解決しようとする課題】
従来の半導体装置としてのパワーモジュールは、以上のように構成されているので、金属ベース板と絶縁基板とを接合する半田層の層厚が不均一となり易く、薄い半田層の部分においては半田クラックの熱疲労に伴う成長が著しく、一方、半田厚さを必要以上に厚くすると放熱性の低下に伴なう特性不良を生じる等の製品の信頼性低下を招くという問題点があった。また、樹脂ケースにインサートされた電極端子を前記絶縁基板に半田付けするタイプのパワーモジュールにおいては、この半田付けが加温環境にて行われ、前記絶縁基板と前記金属ベース板とを既に接合している半田が再溶融若しくは再軟化した状態で前記電極端子の端部が前記絶縁基板を前記金属ベース板側へ押圧するので、押圧された側の前記半田の層厚が薄くなると共に前記半田が前記絶縁基板の端縁側にはみ出して絶縁沿面距離不足を招くという問題点があった。
【００１２】
さらに、上記問題点の改善対策として、金属ベース板の主面に複数の突起を形成し、該突起により形成された前記金属ベース板と絶縁基板との隙間を半田で満たし、溶融固化して接合する方法もあるが、前記複数の突起の高さを均一にコントロールすることが難しく、前記複数の突起の高さのバラツキにより均一な厚さの半田層が得られ難いというの問題点があった。
【００１３】
本発明は、上記のような問題点を解消するためになされたものであり、金属ベース板と絶縁基板との間を半田で接合した半導体装置における前記半田の層厚を均一化してヒートサイクルに対する前記半田の耐クラック性を向上させ、高信頼性の半導体装置の製造方法並びに製造装置を得ることを目的とする。
【００１４】
【課題を解決するための手段】
第１の発明に係る半導体装置の製造装置は、絶縁板の表主面に半導体素子を実装する表金属パターンが、裏主面に裏金属パターンが夫々一体的に形成された絶縁基板を、金属ベース板の主面に形成され、先端にリング状の第１の平坦面を有しその高さが相互に等しい複数の突起における前記第１の平坦面に載置し、前記裏金属パターンと前記主面の間を半田付けする半導体装置の製造装置において、前記主面を押圧する突起部と、該突起部の根元周縁に形成した第２の平坦面とを有し、前記突起部を前記主面に押圧してめり込ませることにより前記根元周縁の近傍にてリング状に隆起した前記主面の隆起高さを前記第２の平坦面で規制して加工する加工手段とを備えたものである。
【００１５】
第２の発明に係る半導体装置の製造装置は、第１の発明に係る半導体装置の製造装置において、加工手段が、前記主面に対向配設された対向面を有し、該対向面を前記主面に当接させ、加工完了となるようにしたものである。
【００１６】
第３の発明に係る半導体装置の製造装置は、第２の発明に係る半導体装置の製造装置において、加工手段の突起部における根元周縁をその先端部よりも大きな略円錐台状に形成したものである。
【００１７】
第４の発明に係る半導体装置の製造方法は、金属ベース板と、絶縁板の表主面に半導体素子を実装する表金属パターンを、裏主面に裏金属パターンを夫々一体的に形成した絶縁基板とを準備する工程と、前記金属ベース板の主面に、先端にリング状の第１の平坦面を有する突起を形成加工する工程と、前記突起に前記裏金属パターンを載置し該裏金属パターンを前記主面に半田付けする工程とからなる半導体装置の製造方法において、前記主面にめり込み前記突起を形成する突起部と、該突起部の根元全周縁に形成された第２の平坦面とを有する加工ヘッドにおける前記突起部を前記主面にめり込ませ前記突起を形成する時に、該突起の先端を前記第２の平坦面に当て、該突起の先端にリング状の前記第１の平坦面を形成するようにした方法である。
【００１８】
第５の発明に係る半導体装置の製造方法は、金属ベース板と、絶縁板の表主面に半導体素子を実装する表金属パターンを、裏主面に裏金属パターンを夫々一体的に形成した絶縁基板とを準備する工程と、前記金属ベース板の主面に、先端にリング状の第１の平坦面を有する突起を形成加工する工程と、前記突起に前記裏金属パターンを載置し該裏金属パターンを前記主面に半田付けする工程とからなる半導体装置の製造方法において、前記主面にめり込み前記突起を形成する突起部と、該突起部の根元全周縁に形成された第２の平坦面とを有する加工ヘッドにおける前記突起部を前記主面にめり込ませ前記突起を形成する時に、該突起の先端を前記第２の平坦面に当て、該突起の先端にリング状の第１の平坦面を形成すると共に、前記第１の平坦面とは別に前記主面と対向する対向面を前記主面に当接させ、前記めり込み量を規制する方法である。
【００２２】
【発明の実施の形態】
実施の形態１．
図１は、この発明の実施の形態１が適用される半導体装置であるパワーモジュールの主要部を構成する絶縁基板部を示す断面図であり、図１Ａはその全体断面図、図１Ｂは要部断面図であり、図２は、図１に示した絶縁基板を用いたパワーモジュールを示す断面図である。なお、図中、従来例と同じ符号で示されたものは従来例のそれと同一若しくは同等なものを示す。
【００２３】
図において、１は金属ベース板であり、その主面１ａの所定の位置に複数のリング状フラット突起１ｃが、即ち、中央部が窪んだリング状の突起で、先端面にリング状の平坦面を有し、互いに同一高さに形成された複数の突起が形成されている。２は金属ベース板１の複数のリング状フラット突起１ｃに載置された状態で、金属ベース板１に半田付けされた絶縁基板であり、セラミック製の絶縁板２Ａと、その表主面に備えた表金属パターン２ａ、２ｂと、裏主面に備えた裏金属パターン２ｃとにより構成され、主面１ａと裏金属パターン２ｃとの間の複数のリング状フラット突起１ｃで形成された隙間が半田４で充填され、半田４の溶融固化により接合されていると共に、表金属パターン２ａに半導体素子３が載置され、半田４Ａで接合されている。
【００２４】
また、図２に示したパワーモジュールにおいて、５は樹脂ケース、６は樹脂ケース５にインサートされて固定された外部接続用の電極端子であり、電極端子６における樹脂ケース５の内側に露出した端部６ａが半田７で絶縁基板２の表金属パターン２ｂに半田付けされると共に、金属ベース板１の端縁１ｂが樹脂ケース５の開口端に嵌合され、接着剤８で接着されている。即ち、絶縁基板２と金属ベース板１との半田付け工程の後工程において、樹脂ケース５が接着剤８で金属ベース板１に接合される際に、端部６ａも半田４より融点の低い半田７で表金属パターン２ｂに半田接合される。
【００２５】
なお、図１に示した実施の形態１が適用されるパワーモジュールにおいては、金属ベース板１の主面１ａに形成された同一高さの複数のリング状フラット突起１ｃにて、主面１ａと絶縁基板２の裏金属パターン２ｃとの間に、その全面にて均一な幅の隙間が形成されており、主面１ａと裏金属パターン２ｃとの間を半田４で接合するに際して、絶縁基板２の面内重量アンバランス、前記接合のための接合装置（図示せず）の水平度、金属ベース板１及び裏金属パターン２ｃの半田濡れ性のバラツキ等があっても、半田４の厚みを均一に接合できる。
【００２６】
また、図２に示したパワーモジュールにおいては、絶縁基板２が同一高さの複数のリング状フラット突起１ｃを形成された金属ベース板１に半田４で半田付けされた後工程において、樹脂ケース５にインサートされた電極端子６の端部６ａを表金属パターン２ｂに半田７で接合する際に、この半田付けが加温環境にて行われる。そして、半田７は半田４より低融点のものが選定され、前記加温環境は半田７の融点以上で半田４の融点よりも低い温度に設定されるが、半田４が半溶融の状態が生じ易く、絶縁基板２と金属ベース板１とを既に接合している半田４が再溶融若しくは再軟化した状態となり、この状態で、絶縁基板２が電極端子６の端部６ａによる押圧力で絶縁基板２が押圧され、金属ベース板１側へ加圧される。
【００２７】
しかし、絶縁基板２が押圧力を受けても、複数のリング状フラット突起１ｃの存在により前記押圧力はリング状フラット突起１ｃを介して金属ベース板１へ伝達されるので、半田４の厚みを均一に形成でき、図７に示した従来例のごとく、絶縁基板２における端部６ａを当接された側の半田４の層厚が半導体素子３を載置された側よりも薄くなり、半田４のはみ出し部４ａが生じる等の恐れがなく、絶縁基板２の端縁における絶縁沿面距離が損なわれることが無いパワーモジュールが得られる。
【００２８】
以上のように、実施の形態１が適用されるパワーモジュールにおいては、金属ベース板１の主面１ａに、複数のリング状フラット突起１ｃ、即ち、リング状の平坦面を形成すると共に、その突出高さの精度向上を図り、同一高さに形成したので、複数のリング状フラット突起１ｃが外力により変形し難く、その突出高さが所定値に保持され、半田４の層厚を、裏金属パターン２ｃの全面において均一に形成できると共に、この均一な半田厚さを安定に保持することができ、半導体素子３がＯＮ、ＯＦＦのスイッチング動作を繰返すことに伴って生じる熱変動により、絶縁基板２と金属ベース板１との線膨張係数の差に起因する熱応力が半田４に繰返し作用しても、半田４に生じた半田クラックが成長する恐れが少なく、耐クラック性に優れた良好な放熱特性が得られる。
【００２９】
即ち、図５に示したヒートサイクル数をパラメータとした半田厚さと半田層における半田クラック長さとの関係より明らかのごとく、前記半田層に熱応力が繰返し作用すると半田厚さの薄い部分における半田クラックの成長が大きいが、半田厚さが所定値以上であれば、ヒートサイクル数が多くなっても半田クラックの成長が飽和する傾向にあるので、半田４が均一で適切な半田厚さのために半田クラックが成長し難く、優れた半田の均一化に基づく耐クラック性に優れた良好な放熱特性が得られ、熱抵抗の増大或いは熱放散性の低下を招く等の半導体素子３の特性不良に至る恐れがない。
【００３０】
なお、リング状フラット突起１ｃは、その適切な突出高さを、半田４の層厚が実用上悪影響しない厚さ以上で、熱抵抗の増大に支障がない厚さ以下の範囲において容易に選定することができ、また、リング状フラット突起１ｃの先端部のリング状の平坦面１ｄを鋭利な角を有しないように形成することにより、絶縁基板２の裏金属パターン２ｃに対するなじみ性が良好で、半田４による接合時において良好なボイド排出性が得られる。
【００３１】
なお、リング状フラット突起１ｃにおけるリング状の平坦面１ｄの外径は、０．５ｍｍ〜３ｍｍ程度が望ましく、０．５ｍｍより小さい径であれば、リング状の平坦面１ｄの端縁が鋭利となって、応力集中やボイドの原因となり、また、３ｍｍより大きい径であれば、リング状フラット突起１ｃの形成時に大きな加圧力を必要とする。
【００３２】
また、金属ベース板１の主面１ａにおける複数のリング状フラット突起１ｃを、裏金属パターン２ｃとの当接位置が絶縁基板２の周縁よりも２ｍｍ以上、内側に位置するように配設した。即ち、主面１ａと裏金属パターン２ｃの間を満たして溶融固化した半田４の内部応力は、絶縁基板２の各辺の端縁において、特に角部において相対的に大きく、また、リング状フラット突起１ｃが存在すると必然的にその周縁の半田４に応力が集中するので、複数のリング状フラット突起１ｃが絶縁基板２の周縁近傍にて当接するとリング状フラット突起１ｃの周縁における半田４に応力集中が極めて大きなものとなる。しかし、絶縁基板２の周縁における半田４の応力集中は、端縁よりも遠ざかるにつれ減衰し、２ｍｍ以上離れると飽和することが実験の結果、確認されているので、主面１ａにおける複数のリング状フラット突起１ｃを、絶縁基板２の各辺の端縁よりも２ｍｍ以上、内側にて当接するように形成することにより、複数のリング状フラット突起１ｃの周縁における半田４の過度な応力集中を防止できる。
【００３３】
実施の形態２．
図３は、この発明の実施の形態２としての半導体装置の製造装置におけるリング状フラット突起形成冶具を示す断面図、図４は実施の形態２としてのリング状フラット突起形成冶具を用いて金属ベース板の主面に複数のリング状フラット突起を形成する方法を示す図である。
【００３４】
図において、９はリング状フラット突起形成冶具であり、金属ベース板１の主面１ａと対向する対向面９ａを有すると共に、対向面９ａの一部に、先端が対向面９ａよりも突出した円錐台状の突起部９ｂが形成され、かつ、突起部９ｂの根元周縁に凹部９ｄが形成され、凹部９ｄの底面に突起部９ｂの根元周縁を囲むように平坦面９ｅが形成されている。そして、凹部９ｄの深さ、即ち、対向面９ａと平坦面９ｅの間の段差の寸法Ｈが、主面１ａの上に形成されるリング状フラット突起１ｃの突出高さｈと略同寸法に形成されている。なお、図３に示したリング状フラット突起形成冶具９には突起部９ｂが唯１個だけ形成されたものであるが、これは突起部９ｂ及びその周縁の形状を説明するためのものであり、実用されるものは、図４に示すごとく、対向面９ａ上に４個の突起部９ｂが形成されている。
【００３５】
次に、図３に示したリング状フラット突起形成冶具を用いて、金属ベース板１の主面１ａに複数のリング状フラット突起１ｃを形成する製造方法について、図４を用いて説明する。まず、図４Ａに示すごとく、Ｎｉメッキによる表面処理済の金属ベース板１を水平面上にセットし、次に、リング状フラット突起形成冶具９を、対向面９ａに形成された複数の円錐台状の突起部９ｂが主面１ａにおける所定の位置に上方より当接可能に、対向面９ａを主面１ａに対向させた状態に配置する。
【００３６】
次に、図４Ｂに示すごとく、リング状フラット突起形成冶具９の駆動手段（図示せず）により、リング状フラット突起形成冶具９を下降させ、複数の円錐台状の突起部９ｂを主面１ａに当接させて押圧し、図４Ｃに示すごとく、さらに押圧して対向面９ａが主面１ａと当接する深さまで複数の円錐台状の突起部９ｂを主面１ａにめり込ませることにより、主面１ａにおける複数の円錐台状の突起部９ｂの根元周縁をリング状に隆起させ、この隆起部分で凹部９ｄの底面における平坦面９ｅを押圧させると共に、平坦面９ｅでその隆起高さを規制する。
【００３７】
次に、図４Ｄに示すごとく、リング状フラット突起形成冶具９を上昇させて主面１ａから後退させると、主面１ａの所定の位置に、所定高さのリング状の平坦面１ｄを有し、その高さが相互に等しい複数のリング状フラット突起１ｃが形成された金属ベース板１が塑性変形により得られる。
【００３８】
その後、図１Ａに示すごとく、絶縁基板２を複数のリング状フラット突起１ｃの先端に載置し、複数のリング状フラット突起１ｃにより形成された主面１ａと絶縁基板２の裏金属パターン２ｃとの間の隙間を溶融状態の半田４で充填して接合する。その後工程にて、図２に示すごとく、樹脂ケース５の開口端に金属ベース板１の端縁を嵌挿させてこれらを接着剤８で接着すると共に、樹脂ケース５にインサートされた電極端子６を表金属パターン２ｂに半田７で半田付けする。
【００３９】
上記のように、リング状フラット突起形成冶具９を用いて、リング状の平坦面１ｄを有するリング状フラット突起１ｃを形成した場合において、その突出高さｈがその目標値に対して精度よく形成されるので、複数のリング状フラット突起１ｃにおける高さのバラツキが極めて少なく、かつ、均一性が保持されるので、金属ベース板１と絶縁基板２とを接合する半田４の半田厚さの均一性が極めて良好であり、半田４の耐クラック性が向上して信頼性の高い半導体装置が得られる。即ち、複数のリング状フラット突起１ｃの突出高さｈのバラツキが、±０．０１ｍｍ程度に、精度よく形成されるので、半田厚さの目標値をｔｍｍとするとき、突出高さｈ＝ｔ−０．０２ｍｍ程度とすることにより、ほぼ目標値どうりの半田厚さが得られる。
【００４０】
また、リング状フラット突起形成冶具９の円錐台状の突起部９ｂは、その先端縁の角部が程よく面取りされており、形成されたリング状フラット突起１ｃは、鋭利な角を有せず、特に、リング状の平坦面１ｄの外径が０．５ｍｍ〜３ｍｍ程度であれば、金属ベース板１に対するスクラブ作業もスムーズに行え、半田４の濡れ性や密着性が良好で、ボイドが発生しないばかりか、リング状フラット突起１ｃの周辺部の半田に応力集中が生じ難いものが得られる。
【００４１】
なお、実施の形態２としてのリング状フラット突起１ｃの形成方法は、リング状フラット突起形成冶具９における金属ベース板１の主面１ａとの対向面９ａの複数の所定位置に円錐台状の突起部９ｂを設けると共に、円錐台状の突起部９ｂの外周に所定深さの凹部９ｄを設け、主面１ａと対向面９ａとを接触させることにより、リング状フラット突起１ｃの突出高さｈを規制しているが、金属ベース板１の主面１ａとリング状フラット突起形成冶具９における対向面９ａとを必ずしも接触させる必要はなく、リング状フラット突起形成冶具９の高さ方向の制御を、リング状フラット突起形成冶具９を保持する上金型のストロークの制御で行い、リング状フラット突起１ｃの突出高さｈを規制してもよい。
【００４２】
さらに、実施の形態２としてのリング状フラット突起１ｃの形成方法では、加圧タイプの専用のリング状フラット突起形成冶具９を用いたが、リング状フラット突起１ｃの加工のために、必ずしも専用の冶具は必要でなく、金属ベース板１の外形成形用金型（図示せず）に、リング状フラット突起形成冶具９の対向面９ａ、円錐台状の突起部９ｂ、凹部９ｄ、平坦面９ｅ等に相当するものを形成した場合であっても、金属ベース板１の外形成形工程と同時に、高精度の複数のリング状フラット突起１ｃを形成でき、コストアップ要因が少ない簡便な形成方法が得られる。
【００４３】
なお、実施の形態２としてのリング状フラット突起１ｃの形成方法では、金属ベース板１のＮｉメッキによる表面処理工程後にリング状フラット突起１ｃを形成したが、リング状フラット突起１ｃの形成は必ずしも表面処理工程の後である必要はなく、金属ベース板１の表面処理の前後、何れで行ってもよく、Ｎｉメッキ等のメッキむらやメッキ剥離が生じる恐れはない。
【００４４】
【発明の効果】
以上のように、この発明によれば、金属ベース板の主面を押圧する突起部と、該突起部の根元周縁に形成した第２の平坦面とを有し、前記突起部を前記主面に押圧してめり込ませることにより前記根元周縁の近傍にてリング状に隆起した前記主面の隆起高さを前記第２の平坦面で規制して加工する加工手段を備えたので、前記主面に、先端にリング状の第１の平坦面を有しその高さが相互に等しい複数の突起を一工程で形成できる半導体装置の製造装置が得られる効果がある。
【００４５】
また、前記加工手段が、前記主面に対向配設された対向面を有し、該対向面を前記主面に当接させ、加工完了となるようにしたので、前記主面に、先端にリング状の第１の平坦面を有しその高さが相互に等しい複数の突起を一工程でその突出高さを高精度に形成できると共に、構造が簡単で操作容易な半導体装置の製造装置が得られる効果がある。
【００４６】
さらに、加工手段の突起部をその根元周縁が先端部よりも大きな略円錐台状に形成したので、前記主面の複数の所定位置に、中央の窪みに鋭利な箇所のない安定な形状の複数の突起を一工程で、かつ、小さな加圧力で形成できる高効率のリング状突起形成装置が得られる効果がある。
【００４７】
また、金属ベース板の主面に、先端にリング状の第１の平坦面を有する突起を形成加工するべく、前記主面にめり込み前記突起を形成する突起部と、該突起部の根元全周縁に形成された第２の平坦面とを有する加工ヘッドにおける前記突起部を前記主面にめり込ませ前記突起を形成する時に、該突起の先端を前記第２の平坦面に当て、該突起の先端にリング状の前記第１の平坦面を形成するようにしたので、前記複数のリング状フラット突起を一工程で形成できると共に、前記リング状フラット突起により前記主面と前記裏金属パターンとの間に均一で安定した所定幅の隙間が形成され、略均一な所定厚さの耐クラック性に優れた半田層を形成でき、高信頼性の半導体装置を簡便な操作で製造できる半導体装置の製造方法が得られる効果がある。
【００４８】
さらに、金属ベース板の主面に、先端にリング状の第１の平坦面を有する突起を形成加工するべく、前記主面にめり込み前記突起を形成する突起部と、該突起部の根元全周縁に形成された第２の平坦面とを有する加工ヘッドにおける前記突起部を前記主面にめり込ませ前記突起を形成する時に、該突起の先端を前記第２の平坦面に当て、該突起の先端にリング状の前記第１の平坦面を形成すると共に、前記第１の平坦面とは別に前記主面と対向する対向面を前記主面に当接させ、前記めり込み量を規制するので、前記主面に前記複数のリング状フラット突起を一工程で、その突出高さを高精度に形成できると共に、前記リング状フラット突起により前記主面と前記裏金属パターンとの間に均一で安定した所定幅の隙間が形成されるので均一な所定厚さの耐クラック性に優れた半田層を形成でき、高信頼性の半導体装置を極めて簡便な操作で製造できる半導体装置の製造方法が得られる効果がある。
【図面の簡単な説明】
【図１】  この発明の実施の形態１が適用される絶縁基板部を示す断面図である。
【図２】  図１に示した絶縁基板を用いた半導体装置を示す断面図である。
【図３】  この発明の実施の形態１としてのリング状フラット突起形成冶具を示す断面図である。
【図４】  実施の形態２としてのリング状フラット突起形成冶具を用いたリング状フラット突起の形成方法を示す図である。
【図５】  半田厚さ、ヒートサイクル数が及ぼす半田クラック長さへの影響を示す図である。
【図６】  従来の絶縁基板部を示す平面図及び断面図である。
【図７】  図６に示した絶縁基板を用いた半導体装置を示す断面図である。
【図８】  従来の別の絶縁基板部を示す断面図である。
【符号の説明】
１  金属ベース板、１ａ  主面、１ｂ  突起、１ｃ  リング状フラット突起、１ｄ  リング状の平坦面、２  絶縁基板、２ａ、２ｂ  表金属パターン、２ｃ  裏金属パターン、３  半導体素子、４  半田、４ａ  半田のはみ出し部、５  樹脂ケース、６  電極端子、７  半田、８  接着剤、９  リング状フラット突起形成冶具、９ａ  対向面、９ｂ  円錐台状の突起部、９ｃ  先端部、９ｄ  凹部、９ｅ  平坦面、ｈ  突出高さ
【図１】
0004154793.tif 000002
【図２】
0004154793.tif 000003
【図３】
0004154793.tif 000004
【図４】
0004154793.tif 000005
【図５】
0004154793.tif 000006
【図６】
0004154793.tif 000007
【図７】
0004154793.tif 000008
【図８】
0004154793.tif 000009